"式1で表されるカルボニルチオフェン化合物を含むことを特徴とする色素増感太陽電池用色素。式中、R1~R6は、それぞれ独立して、水素原子または炭素数1~20アルキル基を表し、m、n、oおよびpは、それぞれ独立して、0または1以上の整数を表し、1≦mno、かつ、2≦mnop≦1,000を満足し、Zは、下記式2~4から選ばれる2価の有機基であり、R7~R16は、それぞれ独立して、水素原子または炭素数1~20アルキル基を表す。前記R1~R4が水素原子であり、当該水素原子が第4級アンモニウム塩とカチオン交換してなる請求項1記載の色素増感太陽電池用色素。前記第4級アンモニウム塩が、テトラアルキルアンモニウムヒドロキシドである請求項2記載の色素増感太陽電池用色素。前記R1~R4の一部が水素原子であり、残部が炭素数1~20アルキル基である請求項1記載の色素増感太陽電池用色素。請求項1~4のいずれか1項記載の色素増感太陽電池用色素を含む組成物。請求項1~4のいずれか1項記載の色素増感太陽電池用色素を含むワニス。請求項1~4のいずれか1項記載の色素増感太陽電池用色素を含む有機薄膜。請求項1~4のいずれか1項記載のワニスから作製される有機薄膜。光透過性を有する基板と、この基板に積層された透明導電膜と、この透明導電膜に積層された金属酸化物からなる多孔質半導体とを有し、前記多孔質半導体の表面に請求項1~4のいずれか1項記載の色素増感太陽電池用色素が吸着されていることを特徴とする半導体電極。請求項6記載のワニスに多孔質半導体を有する基板を浸漬し、前記色素増感太陽電池用色素を前記多孔質半導体に吸着させてなる請求項9記載の半導体電極。請求項9記載の半導体電極と、対極と、これら半導体電極および対極間に介在する電解質と、を備えて構成される色素増感太陽電池。前記電解質がアルコールを含む請求項11記載の色素増感太陽電池。本発明は、このような事情に鑑みてなされたものであり、光吸収率および光エネルギーを電気エネルギーに変換する効率に優れた色素増感太陽電池用色素、およびこれを用いた色素増感太陽電池を提供することを目的とする。一般的に色素増感太陽電池の効率を向上させるためには、第一に色素増感太陽電池に入射してくる光を最大限利用できるよう光吸収率を高めることが重要であり、第二に吸収した光エネルギーを電気エネルギーに変換する効率を高めることが重要である。色素増感太陽電池では、光吸収は光増感色素によって担われることから、光増感色素はできるだけ広い吸収領域を吸収できる色素を選択することによって、光吸収率を高めることができると期待される。また、光増感色素により吸収された光エネルギーは、金属酸化物と電解液により電荷分離され、電気エネルギーに変換されることから、色素から金属酸化物への電荷注入効率を上げるために、光吸収部位と金属酸化物への吸着部位が近接した色素を選択することによって、吸収された光エネルギーの電気エネルギーへの変換効率を高めることができると期待される。本発明者らは、これらの観点を踏まえ、上記目的を達成するために鋭意検討を重ねた結果、カルボキシル基またはアルコキシカルボニルカルボン酸エステル基を有するポリまたはオリゴチオフェン化合物を含む色素増感太陽電池用色素が、光吸収率およびエネルギーの変換効率に優れていることを見出し、本発明を完成した。すなわち、本発明は、1.式1で表されるカルボニルチオフェン化合物を含むことを特徴とする色素増感太陽電池用色素、式中、R1~R6は、それぞれ独立して、水素原子または炭素数1~20アルキル基を表し、m、n、oおよびpは、それぞれ独立して、0または1以上の整数を表し、1≦mno、かつ、2≦mnop≦1,000を満足し、Zは、下記式2~4から選ばれる2価の有機基であり、R7~R16は、それぞれ独立して、水素原子または炭素数1~20アルキル基を表す。2.前記R1~R4が水素原子であり、当該水素原子が第4級アンモニウム塩とカチオン交換してなる1の色素増感太陽電池用色素、3.前記第4級アンモニウム塩が、テトラアルキルアンモニウムヒドロキシドである2の色素増感太陽電池用色素、4.前記R1~R4の一部が水素原子であり、残部が炭素数1~20アルキル基である1の色素増感太陽電池用色素、5.1~4のいずれかの色素増感太陽電池用色素を含む組成物、6.1~4のいずれかの色素増感太陽電池用色素を含むワニス、7.1~4のいずれかの色素増感太陽電池用色素を含む有機薄膜、8.1~4のいずれかのワニスから作製される有機薄膜、9.光透過性を有する基板と、この基板に積層された透明導電膜と、この透明導電膜に積層された金属酸化物からなる多孔質半導体とを有し、前記多孔質半導体の表面に1~4のいずれかの色素増感太陽電池用色素が吸着されていることを特徴とする半導体電極、10.6のワニスに多孔質半導体を有する基板を浸漬し、前記色素増感太陽電池用色素を前記多孔質半導体に吸着させてなる9の半導体電極、11.9の半導体電極と、対極と、これら半導体電極および対極間に介在する電解質と、を備えて構成される色素増感太陽電池、12.前記電解質がアルコールを含む11の色素増感太陽電池を提供する。本発明によれば、光吸収率および光エネルギーを電気エネルギーに変換する効率に優れた色素増感太陽電池用色素、およびこれを用いた色素増感太陽電池を提供できる。以下、本発明についてさらに詳しく説明する。なお、本明細書中、nはノルマルを、iはイソを、sはセカンダリーを、tはターシャリーを、cはシクロを、oはオルトを、mはメタを、pはパラを意味し、Meはメチル基を、Etはエチル基を、Prはプロピル基を、Buはブチル基を、Phはフェニル基を意味する。本発明における色素増感太陽電池用色素は、上記式1で示されるカルボニルチオフェン化合物を含むものである。式1において、炭素数1~20アルキル基としては、例えば、メチル基、エチル基、n-プロピル基、i-プロピル基、c-プロピル基、n-ブチル基、i-ブチル基、s-ブチル基、t-ブチル基、c-ブチル基、n-ペンチル基、1-メチル-n-ブチル基、2-メチル-n-ブチル基、3-メチル-n-ブチル基、1,1-ジメチル-n-プロピル基、c-ペンチル基、2-メチル-c-ブチル基、n-ヘキシル基、1-メチル-n-ペンチル基、2-メチル-n-ペンチル基、1,1-ジメチル-n-ブチル基、1-エチル-n-ブチル基、1,1,2-トリメチル-n-プロピル基、c-ヘキシル基、1-メチル-c-ペンチル基、1-エチル-c-ブチル基、1,2-ジメチル-c-ブチル基、n-ヘプチル基、n-オクチル基、n-ノニル基、n-デシル基、n-ウンデシル基、n-ドデシル基、n-トリデシル基、n-テトラデシル基、n-ペンタデシル基、n-ヘキサデシル基、n-ヘプタデシル基、n-オクタデシル基、n-ノナデシル基、n-エイコシル基等が挙げられる。本発明の色素増感太陽電池用色素において、R1~R4としては、半導体電極を構成する金属酸化物に対する吸着性や、ワニス調製時の有機溶媒に対する溶解性をより高めることを考慮すると、水素原子、炭素数1~10アルキル基が好ましく、得られる色素増感太陽電池の開放電圧を向上させるということを考慮すると、その一部が水素原子で、残部が炭素数1~10アルキル基であること、すなわち、カルボキシル基とカルボン酸エステル基が混在していることが好ましい。また、得られる色素増感太陽電池の開放電圧を向上させるという点から、R1~R4が全て水素原子で示されるカルボキシチオフェン化合物の水素原子を、第4級アンモニウム塩とカチオン交換させてもよい。この場合、第4級アンモニウム塩としては、特に限定されるものではないが、本発明においては、テトラC1~10アルキルアンモニウムヒドロキシドが好ましく、テトラC1~5アルキルアンモニウムヒドロキシドがより好ましく、テトラn-ブチルアンモニウムヒドロキシドが最適である。また、R5およびR6としては、水素原子、炭素数1~10アルキル基が好ましく、水素原子がより好ましい。式1におけるZは、上記式2~4から選ばれる少なくとも1種の2価の有機基であるが、特に、式2で表される2価の有機基が好適であり、特に、R7およびR8が共に水素原子である非置換チオフェニル基が好適である。上記m、n、oおよびpは、それぞれ独立して、0または1以上の整数を表し、1≦mno、かつ、2≦mnop≦1000を満足する整数であるが、2≦mnop≦200が好ましく、5≦mnop≦200がより好ましい。特に、n、m、oおよびpのいずれか2つが0である化合物、さらには、n、mおよびoのいずれか2つが0である化合物が好適である。なお、この化合物は、2≦mnop≦20を満たす程度のオリゴマーでも、20≦mnop≦1000を満たすポリマーでもよい。カルボニルチオフェン化合物の分子量は特に限定されるものではないが、ポリマーの場合、重量平均分子量1,000~100,000が好ましく、1,000~50,000がより好ましい。なお、本発明における重量平均分子量は、ゲル濾過クロマトグラフィーによるポリスチレン換算値である。上記カルボニルチオフェン化合物の両末端は、互いに独立して水素原子、ハロゲン原子、炭素数1~20モノアルキルアミノ基、炭素数1~20ジアルキルアミノ基、置換または非置換のフェニル基、置換または非置換のナフチル基、置換または非置換のアントラニル基、炭素数1~10トリアルキルスタニル基、炭素数1~10トリアルキルシリル基等が好適であるが、特に、水素原子が好ましい。ここで、ハロゲン原子としては、フッ素、塩素、臭素、ヨウ素原子が挙げられる。炭素数1~20モノアルキルアミノ基の具体例としては、NHMe、NHEt、NHPr-n、NHPr-i、NHBu-n、NHBu-i、NHBu-s、NHBu-t、NHPen-n、NHCHEt2、NHHex-n、NHHep-n、NHOct-n、NHDec-n等が挙げられる。炭素数1~20ジアルキルアミノ基の具体例としては、NMe2、NEt2、NPr-n2、NPr-i2、NBu-n2、NBu-i2、NBu-s2、NBu-t2、NPen-n2、NCHEt22、NHex-n2、NHep-n2、NOct-n2、NDec-n2、NMeBu-n、NMePen-n、NMeHex-n、NMeHep-n、NMeOct-n、NMeDec-n等が挙げられる。炭素数1~10トリアルキルスタニル基の具体例としては、SnMe3、SnEt3、SnPr-n3、SnPr-i3、SnBu-n3、SnBu-i3、SnBu-s3、SnBu-t3等が挙げられる。炭素数1~10トリアルキルシリル基の具体例としては、SiMe3、SiEt3、SiPr-n3、SiPr-i3、SiBu-n3、SiBu-i3、SiBu-s3、SiBu-t3等が挙げられる。置換または非置換のフェニル基の具体例としては、フェニル、o-メチルフェニル、m-メチルフェニル、p-メチルフェニル、o-トリフルオロメチルフェニル、m-トリフルオロメチルフェニル、p-トリフルオロメチルフェニル、p-エチルフェニル、p-i-プロピルフェニル、p-t-ブチルフェニル、o-クロルフェニル、m-クロルフェニル、p-クロルフェニル、o-ブロモフェニル、m-ブロモフェニル、p-ブロモフェニル、o-フルオロフェニル、p-フルオロフェニル、o-メトキシフェニル、m-メトキシフェニル、p-メトキシフェニル、o-トリフルオロメトキシフェニル、p-トリフルオロメトキシフェニル、o-ニトロフェニル、m-ニトロフェニル、p-ニトロフェニル、o-ジメチルアミノフェニル、m-ジメチルアミノフェニル、p-ジメチルアミノフェニル、p-シアノフェニル、3,5-ジメチルフェニル、3,5-ビストリフルオロメチルフェニル、3,5-ジメトキシフェニル、3,5-ビストリフルオロメトキシフェニル、3,5-ジエチルフェニル、3,5-ジ-i-プロピルフェニル、3,5-ジクロルフェニル、3,5-ジブロモフェニル、3,5-ジフルオロフェニル、3,5-ジニトロフェニル、3,5-ジシアノフェニル、2,4,6-トリメチルフェニル、2,4,6-トリストリフルオロメチルフェニル、2,4,6-トリメトキシフェニル、2,4,6-トリストリフルオロメトキシフェニル、2,4,6-トリクロルフェニル、2,4,6-トリブロモフェニル、2,4,6-トリフルオロフェニル、o-ビフェニリル、m-ビフェニリル、p-ビフェニリル等が挙げられる。置換または非置換のナフチル基の具体例としては、1-ナフチル、2-ナフチル、2-ブチル-1-ナフチル、3-ブチル-1-ナフチル、4-ブチル-1-ナフチル、5-ブチル-1-ナフチル、6-ブチル-1-ナフチル、7-ブチル-1-ナフチル、8-ブチル-1-ナフチル、1-ブチル-2-ナフチル、3-ブチル-2-ナフチル、4-ブチル-2-ナフチル、5-ブチル-2-ナフチル、6-ブチル-2-ナフチル、7-ブチル-2-ナフチル、8-ブチル-2-ナフチル、2-ヘキシル-1-ナフチル、3-ヘキシル-1-ナフチル、4-ヘキシル-1-ナフチル、5-ヘキシル-1-ナフチル、6-ヘキシル-1-ナフチル、7-ヘキシル-1-ナフチル、8-ヘキシル-1-ナフチル、1-ヘキシル-2-ナフチル、3-ヘキシル-2-ナフチル、4-ヘキシル-2-ナフチル、5-ヘキシル-2-ナフチル、6-ヘキシル-2-ナフチル、7-ヘキシル-2-ナフチル、8-ヘキシル-2-ナフチル、2-オクチル-1-ナフチル、3-オクチル-1-ナフチル、4-オクチル-1-ナフチル、5-オクチル-1-ナフチル、6-オクチル-1-ナフチル、7-オクチル-1-ナフチル、8-オクチル-1-ナフチル、1-オクチル-2-ナフチル、3-オクチル-2-ナフチル、4-オクチル-2-ナフチル、5-オクチル-2-ナフチル、6-オクチル-2-ナフチル、7-オクチル-2-ナフチル、8-オクチル-2-ナフチル、2-フェニル-1-ナフチル、3-フェニル-1-ナフチル、4-フェニル-1-ナフチル、5-フェニル-1-ナフチル、6-フェニル-1-ナフチル、7-フェニル-1-ナフチル、8-フェニル-1-ナフチル、1-フェニル-2-ナフチル、3-フェニル-2-ナフチル、4-フェニル-2-ナフチル、5-フェニル-2-ナフチル、6-フェニル-2-ナフチル、7-フェニル-2-ナフチル、8-フェニル-2-ナフチル、2-メトキシ-1-ナフチル、3-メトキシ-1-ナフチル、4-メトキシ-1-ナフチル、5-メトキシ-1-ナフチル、6-メトキシ-1-ナフチル、7-メトキシ-1-ナフチル、8-メトキシ-1-ナフチル、1-メトキシ-2-ナフチル、3-メトキシ-2-ナフチル、4-メトキシ-2-ナフチル、5-メトキシ-2-ナフチル、6-メトキシ-2-ナフチル、7-メトキシ-2-ナフチル、8-メトキシ-2-ナフチル、2-エトキシ-1-ナフチル、3-エトキシ-1-ナフチル、4-エトキシ-1-ナフチル、5-エトキシ-1-ナフチル、6-エトキシ-1-ナフチル、7-エトキシ-1-ナフチル、8-エトキシ-1-ナフチル、1-エトキシ-2-ナフチル、3-エトキシ-2-ナフチル、4-エトキシ-2-ナフチル、5-エトキシ-2-ナフチル、6-エトキシ-2-ナフチル、7-エトキシ-2-ナフチル、8-エトキシ-2-ナフチル、2-ブトキシ-1-ナフチル、3-ブトキシ-1-ナフチル、4-ブトキシ-1-ナフチル、5-ブトキシ-1-ナフチル、6-ブトキシ-1-ナフチル、7-ブトキシ-1-ナフチル、8-ブトキシ-1-ナフチル、1-ブトキシ-2-ナフチル、3-ブトキシ-2-ナフチル、4-ブトキシ-2-ナフチル、5-ブトキシ-2-ナフチル、6-ブトキシ-2-ナフチル、7-ブトキシ-2-ナフチル、8-ブトキシ-2-ナフチル、2-アミノ-1-ナフチル、3-アミノ-1-ナフチル、4-アミノ-1-ナフチル、5-アミノ-1-ナフチル、6-アミノ-1-ナフチル、7-アミノ-1-ナフチル、8-アミノ-1-ナフチル、1-アミノ-2-ナフチル、3-アミノ-2-ナフチル、4-アミノ-2-ナフチル、5-アミノ-2-ナフチル、6-アミノ-2-ナフチル、7-アミノ-2-ナフチル、8-アミノ-2-ナフチル、2-N,N-ジメチルアミノ-1-ナフチル、3-N,N-ジメチルアミノ-1-ナフチル、4-N,N-ジメチルアミノ-1-ナフチル、5-N,N-ジメチルアミノ-1-ナフチル、6-N,N-ジメチルアミノ-1-ナフチル、7-N,N-ジメチルアミノ-1-ナフチル、8-N,N-ジメチルアミノ-1-ナフチル、1-N,N-ジメチルアミノ-2-ナフチル、3-N,N-ジメチルアミノ-2-ナフチル、4-N,N-ジメチルアミノ-2-ナフチル、5-N,N-ジメチルアミノ-2-ナフチル、6-N,N-ジメチルアミノ-2-ナフチル、7-N,N-ジメチルアミノ-2-ナフチル、8-N,N-ジメチルアミノ-2-ナフチル、2-N,N-ジフェニルアミノ-1-ナフチル、3-N,N-ジフェニルアミノ-1-ナフチル、4-N,N-ジフェニルアミノ-1-ナフチル、5-N,N-ジフェニルアミノ-1-ナフチル、6-N,N-ジフェニルアミノ-1-ナフチル、7-N,N-ジフェニルアミノ-1-ナフチル、8-N,N-ジフェニルアミノ-1-ナフチル、1-N,N-ジフェニルアミノ-2-ナフチル、3-N,N-ジフェニルアミノ-2-ナフチル、4-N,N-ジフェニルアミノ-2-ナフチル、5-N,N-ジフェニルアミノ-2-ナフチル、6-N,N-ジフェニルアミノ-2-ナフチル、7-N,N-ジフェニルアミノ-2-ナフチル、8-N,N-ジフェニルアミノ-2-ナフチル等が挙げられる。置換または非置換のアントラニル基の具体例としては、1-アントラニル、2-アントラニル、9-アントラニル、2-ブチル-1-アントラニル、3-ブチル-1-アントラニル、4-ブチル-1-アントラニル、5-ブチル-1-アントラニル、6-ブチル-1-アントラニル、7-ブチル-1-アントラニル、8-ブチル-1-アントラニル、9-ブチル-1-アントラニル、10-ブチル-1-アントラニル、1-ブチル-2-アントラニル、3-ブチル-2-アントラニル、4-ブチル-2-アントラニル、5-ブチル-2-アントラニル、6-ブチル-2-アントラニル、7-ブチル-2-アントラニル、8-ブチル-2-アントラニル、9-ブチル-2-アントラニル、10-ブチル-2-アントラニル、1-ブチル-9-アントラニル、2-ブチル-9-アントラニル、3-ブチル-9-アントラニル、4-ブチル-9-アントラニル、10-ブチル-9-アントラニル、2-ヘキシル-1-アントラニル、3-ヘキシル-1-アントラニル、4-ヘキシル-1-アントラニル、5-ヘキシル-1-アントラニル、6-ヘキシル-1-アントラニル、7-ヘキシル-1-アントラニル、8-ヘキシル-1-アントラニル、9-ヘキシル-1-アントラニル、10-ヘキシル-1-アントラニル、1-ヘキシル-2-アントラニル、3-ヘキシル-2-アントラニル、4-ヘキシル-2-アントラニル、5-ヘキシル-2-アントラニル、6-ヘキシル-2-アントラニル、7-ヘキシル-2-アントラニル、8-ヘキシル-2-アントラニル、9-ヘキシル-2-アントラニル、10-ヘキシル-2-アントラニル、1-ヘキシル-9-アントラニル、2-ヘキシル-9-アントラニル、3-ヘキシル-9-アントラニル、4-ヘキシル-9-アントラニル、10-ヘキシル-9-アントラニル、2-オクチル-1-アントラニル、3-オクチル-1-アントラニル、4-オクチル-1-アントラニル、5-オクチル-1-アントラニル、6-オクチル-1-アントラニル、7-オクチル-1-アントラニル、8-オクチル-1-アントラニル、9-オクチル-1-アントラニル、10-オクチル-1-アントラニル、1-オクチル-2-アントラニル、3-オクチル-2-アントラニル、4-オクチル-2-アントラニル、5-オクチル-2-アントラニル、6-オクチル-2-アントラニル、7-オクチル-2-アントラニル、8-オクチル-2-アントラニル、9-オクチル-2-アントラニル、10-オクチル-2-アントラニル、1-オクチル-9-アントラニル、2-オクチル-9-アントラニル、3-オクチル-9-アントラニル、4-オクチル-9-アントラニル、10-オクチル-9-アントラニル、2-フェニル-1-アントラニル、3-フェニル-1-アントラニル、4-フェニル-1-アントラニル、5-フェニル-1-アントラニル、6-フェニル-1-アントラニル、7-フェニル-1-アントラニル、8-フェニル-1-アントラニル、9-フェニル-1-アントラニル、10-フェニル-1-アントラニル、1-フェニル-2-アントラニル、3-フェニル-2-アントラニル、4-フェニル-2-アントラニル、5-フェニル-2-アントラニル、6-フェニル-2-アントラニル、7-フェニル-2-アントラニル、8-フェニル-2-アントラニル、9-フェニル-2-アントラニル、10-フェニル-2-アントラニル、1-フェニル-9-アントラニル、2-フェニル-9-アントラニル、3-フェニル-9-アントラニル、4-フェニル-9-アントラニル、10-フェニル-9-アントラニル、2-メトキシ-1-アントラニル、3-メトキシ-1-アントラニル、4-メトキシ-1-アントラニル、5-メトキシ-1-アントラニル、6-メトキシ-1-アントラニル、7-メトキシ-1-アントラニル、8-メトキシ-1-アントラニル、9-メトキシ-1-アントラニル、10-メトキシ-1-アントラニル、1-メトキシ-2-アントラニル、3-メトキシ-2-アントラニル、4-メトキシ-2-アントラニル、5-メトキシ-2-アントラニル、6-メトキシ-2-アントラニル、7-メトキシ-2-アントラニル、8-メトキシ-2-アントラニル、9-メトキシ-2-アントラニル、10-メトキシ-2-アントラニル、1-メトキシ-9-アントラニル、2-メトキシ-9-アントラニル、3-メトキシ-9-アントラニル、4-メトキシ-9-アントラニル、10-メトキシ-9-アントラニル、2-エトキシ-1-アントラニル、3-エトキシ-1-アントラニル、4-エトキシ-1-アントラニル、5-エトキシ-1-アントラニル、6-エトキシ-1-アントラニル、7-エトキシ-1-アントラニル、8-エトキシ-1-アントラニル、9-エトキシ-1-アントラニル、10-エトキシ-1-アントラニル、1-エトキシ-2-アントラニル、3-エトキシ-2-アントラニル、4-エトキシ-2-アントラニル、5-エトキシ-2-アントラニル、6-エトキシ-2-アントラニル、7-エトキシ-2-アントラニル、8-エトキシ-2-アントラニル、9-エトキシ-2-アントラニル、10-エトキシ-2-アントラニル、1-エトキシ-9-アントラニル、2-エトキシ-9-アントラニル、3-エトキシ-9-アントラニル、4-エトキシ-9-アントラニル、10-エトキシ-9-アントラニル、2-ブトキシ-1-アントラニル、3-ブトキシ-1-アントラニル、4-ブトキシ-1-アントラニル、5-ブトキシ-1-アントラニル、6-ブトキシ-1-アントラニル、7-ブトキシ-1-アントラニル、8-ブトキシ-1-アントラニル、9-ブトキシ-1-アントラニル、10-ブトキシ-1-アントラニル、1-ブトキシ-2-アントラニル、3-ブトキシ-2-アントラニル、4-ブトキシ-2-アントラニル、5-ブトキシ-2-アントラニル、6-ブトキシ-2-アントラニル、7-ブトキシ-2-アントラニル、8-ブトキシ-2-アントラニル、9-ブトキシ-2-アントラニル、10-ブトキシ-2-アントラニル、1-ブトキシ-9-アントラニル、2-ブトキシ-9-アントラニル、3-ブトキシ-9-アントラニル、4-ブトキシ-9-アントラニル、10-ブトキシ-9-アントラニル、2-アミノ-1-アントラニル、3-アミノ-1-アントラニル、4-アミノ-1-アントラニル、5-アミノ-1-アントラニル、6-アミノ-1-アントラニル、7-アミノ-1-アントラニル、8-アミノ-1-アントラニル、9-アミノ-1-アントラニル、10-アミノ-1-アントラニル、1-アミノ-2-アントラニル、3-アミノ-2-アントラニル、4-アミノ-2-アントラニル、5-アミノ-2-アントラニル、6-アミノ-2-アントラニル、7-アミノ-2-アントラニル、8-アミノ-2-アントラニル、9-アミノ-2-アントラニル、10-アミノ-2-アントラニル、1-アミノ-9-アントラニル、2-アミノ-9-アントラニル、3-アミノ-9-アントラニル、4-アミノ-9-アントラニル、10-アミノ-9-アントラニル、2-N,N-ジメチルアミノ-1-アントラニル、3-N,N-ジメチルアミノ-1-アントラニル、4-N,N-ジメチルアミノ-1-アントラニル、5-N,N-ジメチルアミノ-1-アントラニル、6-N,N-ジメチルアミノ-1-アントラニル、7-N,N-ジメチルアミノ-1-アントラニル、8-N,N-ジメチルアミノ-1-アントラニル、9-N,N-ジメチルアミノ-1-アントラニル、10-N,N-ジメチルアミノ-1-アントラニル、1-N,N-ジメチルアミノ-2-アントラニル、3-N,N-ジメチルアミノ-2-アントラニル、4-N,N-ジメチルアミノ-2-アントラニル、5-N,N-ジメチルアミノ-2-アントラニル、6-N,N-ジメチルアミノ-2-アントラニル、7-N,N-ジメチルアミノ-2-アントラニル、8-N,N-ジメチルアミノ-2-アントラニル、9-N,N-ジメチルアミノ-2-アントラニル、10-N,N-ジメチルアミノ-2-アントラニル、1-N,N-ジメチルアミノ-9-アントラニル、2-N,N-ジメチルアミノ-9-アントラニル、3-N,N-ジメチルアミノ-9-アントラニル、4-N,N-ジメチルアミノ-9-アントラニル、10-N,N-ジメチルアミノ-9-アントラニル、2-N,N-ジフェニルアミノ-1-アントラニル、3-N,N-ジフェニルアミノ-1-アントラニル、4-N,N-ジフェニルアミノ-1-アントラニル、5-N,N-ジフェニルアミノ-1-アントラニル、6-N,N-ジフェニルアミノ-1-アントラニル、7-N,N-ジフェニルアミノ-1-アントラニル、8-N,N-ジフェニルアミノ-1-アントラニル、9-N,N-ジフェニルアミノ-1-アントラニル、10-N,N-ジフェニルアミノ-1-アントラニル、1-N,N-ジフェニルアミノ-2-アントラニル、3-N,N-ジフェニルアミノ-2-アントラニル、4-N,N-ジフェニルアミノ-2-アントラニル、5-N,N-ジフェニルアミノ-2-アントラニル、6-N,N-ジフェニルアミノ-2-アントラニル、7-N,N-ジフェニルアミノ-2-アントラニル、8-N,N-ジフェニルアミノ-2-アントラニル、9-N,N-ジフェニルアミノ-2-アントラニル、10-N,N-ジフェニルアミノ-2-アントラニル、1-N,N-ジフェニルアミノ-9-アントラニル、2-N,N-ジフェニルアミノ-9-アントラニル、3-N,N-ジフェニルアミノ-9-アントラニル、4-N,N-ジフェニルアミノ-9-アントラニル、10-N,N-ジフェニルアミノ-9-アントラニル等が挙げられる。本発明の色素増感太陽電池用色素として用いられる、式1で示されるカルボニルチオフェン化合物は、市販のアルキルチオフェン-3-カルボキシレートをN-ハロスクシンイミド等のハロゲン化試薬でハロゲン化して得られたカルボニルチオフェンモノマー化合物を、適宜な手法により、カップリングや、重合することで製造できる。カップリング法としては、特に限定されるものでなく、例えば、ビアリールカップリング、Stilleカップリング、Suzukiカップリング、Ullmannカップリング、Heck反応、薗頭カップリング、Grignard反応等を用いることができる。重合法としては、カルボニルチオフェン化合物を重合できる手法であれば特に限定されるものではなく、例えば、化学酸化重合、電解酸化重合、触媒重合等の公知の重合法から適宜選択すればよいが、本発明においては、触媒重合が好適である。触媒重合は、カルボニルチオフェンモノマー化合物、および必要に応じて用いられる上記Zに対応するモノマーを、金属触媒の存在下で反応させ、式1で表されるカルボニルチオフェンオリゴマーまたはポリマー化合物とする方法である。触媒重合に用いられるカルボニルチオフェンモノマー化合物や、Zを与えるモノマーとしては、末端重合部位置換基がハロゲン原子のカルボニルチオフェン化合物が好ましい。中でも、末端が臭素原子のものが好適である。金属触媒としては、ニッケル錯体等が挙げられ、具体例としては、ビス1,5-シクロオクタジエンニッケル0、テトラキストリフェニルホスフィンニッケル0等に代表されるニッケル0錯体、または塩化ニッケル、ビストリフェニルホスフィンニッケルIIジクロライド、[1,2-ビスジフェニルホスフィノエタン]ニッケルIIジクロライド、[1,3-ビスジフェニルホスフィノプロパン]ニッケルIIジクロライド、トリス2,2’-ビピリジルニッケルIIジブロマイド等に代表されるニッケルII錯体と1,5-シクロオクタジエン、2,2’-ビピリジン、トリフェニルホスフィンに代表される各種の配位子との組み合わせが挙げられる。これらの中でも、得られるポリマーの重合度を高めることを考慮すると、ビス1,5-シクロオクタジエンニッケル、1,5-シクロオクタジエンおよび2,2’-ビピリジンの組み合わせが好ましい。金属触媒の使用量は、基質の全モノマー化合物が有するハロゲン原子に対して0.05~2.0モル倍が好ましく、特に0.5~0.8モル倍が好ましい。配位子の使用量は、基質の全モノマー化合物が有するハロゲン原子に対して0.05~2.0モル倍が好ましく、特に0.5~0.8モル倍が好ましい。反応溶媒としては、例えば、N,N-ジメチルホルムアミド、N,N-ジメチルアセトアミド等のアミド化合物類;ベンゼン、トルエン、キシレン等の芳香族炭化水素類;テトラヒドロフランTHF、1,4-ジオキサン、1,2-ジメトキシエタン、ジエチレングリコールジメチルエーテル等のエーテル化合物類が好ましい。中でも、1,4-ジオキサンが生成したポリマーの重合度が高いという点で好適である。反応温度は、使用溶媒の沸点以下であればよく、通常、20~200°C程度である。反応時間は、特に限定されるものではないが、通常、1~48時間程度である。本発明に係る色素増感太陽電池は、上述した式1で示されるカルボニルチオフェン化合物を色素として用いるものであり、具体的には、光透過性を有する基板と、この基板に積層された透明導電膜と、この透明導電膜に積層された金属酸化物からなる多孔質半導体とを有し、多孔質半導体の表面に本発明の色素増感太陽電池用色素が吸着されている半導体電極と、対極と、これら各極間に介在する電解質とを備えて構成される。本発明の色素増感太陽電池においては、上述した式1で示されるカルボニルチオフェン化合物を色素として用いることにその特徴があるため、その他の太陽電池構成部材としては特に限定されるものではなく、公知のものから適宜選択して用いることができる。それらの一例を挙げると、光透過性を有する基板としては、光透過性を有し、導電層の基板となり得るものであれば、特に制限はなく、ガラス基板、透明ポリマーフィルム、これらの積層体などを用いることができる。上記透明ポリマーフィルムの材料としては、トリアセチルセルロースTAC、ポリエチレンテレフタレートPET、ポリエチレンナフタレートPEN、シンジオタクチックポリスチレンSPS、ポリフェニレンスルフィドPPS、ポリカーボネートPC、ポリアリレート、ポリスルフォン、ポリエステルスルフォンPES、ポリイミドPI、ポリエーテルイミドPEI、環状ポリオレフィン、ブロム化フェノキシ等を用いることができる。透明導電膜を構成する材料としては、例えば、白金,金,銀,銅,亜鉛,チタン,アルミニウム,インジウム,これらの合金等の金属、インジウム-スズ複合酸化物,フッ素またはアンチモンをドープした酸化スズ等の導電性金属酸化物などを用いることができるが、特に、フッ素またはアンチモンをドープした二酸化スズ、インジウム-スズ酸化物を用いることが好ましい。この透明導電層は、上記透明基体の表面に塗布または蒸着することで形成できる。半導体を構成する金属酸化物としては、TiO2、SnO2、Fe2O3、WO3、ZnO、Nb2O5等が挙げられる。対極としては、色素増感太陽電池の正極として作用するものであれば、特に限定はなく、例えば、ガラス基板やプラスチックフィルム等に、白金、金、銀、銅、アルミニウム、およびマグネシウムから選ばれる少なくとも1種の金属を塗布または蒸着させた電極等が挙げられる。電解質としては、例えば、LiI,NaI,KI,CsI,CaI2等の金属ヨウ化物、4級ピリジニウムまたはイミダゾリウム化合物のヨウ素塩、テトラアルキルアンモニウム化合物のヨウ素塩等の電解質塩と、これから生じるIと酸化還元対を形成し得るヨウ素と、有機溶媒とを含むものが挙げられる。有機溶媒としては、エチレンカーボネート、プロピレンカーボネート等のカーボネート類;ジオキサン、ジエチルエーテル、エチレングリコールジアルキルエーテル、プロピレングリコールジアルキルエーテル、ポリエチレングリコールジアルキルエーテル、ポリプロピレングリコールジアルキルエーテル等のエーテル類;メタノール、エタノール、エチレングリコールモノアルキルエーテル、プロピレングリコールモノアルキルエーテル、ポリエチレングリコールモノアルキルエーテル、ポリプロピレングリコールモノアルキルエーテル、エチレングリコール、プロピレングリコール、ポリエチレングリコール、ポリプロピレングリコール、グリセリン等のアルコール類;アセトニトリル、プロピオニトリル、ベンゾニトリル等のニトリル類などが挙げられる。その他、本発明の色素増感太陽電池には、保護層や反射防止層などの機能層を適宜な位置に設けてもよい。多孔質半導体の表面に本発明の色素増感太陽電池用色素を吸着させる方法としては、上記色素を含む溶液ワニスを調製し、この中に多孔質半導体を有する基板を浸漬させる方法、上記色素を含む溶液ワニスを、多孔質半導体を有する基板に塗布する方法等を用いることができる。色素を含む溶液ワニスを調製する際の溶媒は、色素の溶解能を有するものであれば特に限定はなく、メタノール、エタノール、ジメチルスルホキシドDMSO、クロロホルムなどが挙げられる。溶液ワニス中の色素濃度は、特に限定されるものではないが、0.01~10mmol/L程度とすることができる。色素の全吸着量は、例えば、半導体の単位表面積1m2あたり、0.01~100mmol程度とすることができる。なお、本発明の色素増感太陽電池では、本発明の色素に加え、金属錯体色素、メチン色素、ポルフィリン系色素、フタロシアニン系色素等の公知の色素を併用してもよい。これらの中でも、高い光学活性を有し、半導体への吸着性および耐久性に優れているということから、ルテニウム-ビピリジン錯体、中でも、シス-ジチオシアナト-N,N’-ビス2,2’-ビピリジル-4,4’-ジカルボン酸ルテニウムIIが好適である。以下、合成例および実施例を挙げて、本発明をより具体的に説明するが、本発明は下記の実施例に限定されるものではない。なお、実施例にて使用した分析装置および条件は、下記のとおりである。[1]1H-NMR機種:JNM-A500JEOLLtd.、またはAVANCE400SBruker[2]ゲル濾過クロマトグラフィーGPC機種:TOSOH:HLC-8220GPC,カラム:SHODEXGPCKF-804LGPCKF-805L,カラム温度:40°C,検出器:UV検出器254nmおよびRI検出器,溶離液:THF,カラム流速:1.0ml/min.[3]吸収スペクトル機種:UV-3600、島津製作所株製[4]IPCEincidentphotonconversionefficiencyスペクトル500WのXeランプを分光器SM-250、分光計器株製を用い、300nm~1100nmの範囲で分光し、10nm間隔で単色光を照射し、セルからの光電流を電流計6487、Keithley製で検出し、この光電流スペクトルを基準シリコン受光素子で計測したスペクトルを分光感度で補正し、測定した。[5]電流電圧測定ソーラーシミュレーターYSS-80、山下電装株製を用い、擬似太陽光源AM1.5,100mW/cm2を照射し、太陽電池セルの電流電圧特性HSV-100、HOKUTODENKO製を測定した。[合成例1]メチル2,5-ジブロモチオフェン-3-カルボキシレートの製造市販のメチルチオフェン-3-カルボキシレート、N,N-ジメチルホルムアミド、酢酸を反応容器に投入し、75°Cに昇温した。そこにN-ブロモスクシイミドを加え、75°Cで2.5時間加熱した。反応終了後、酢酸エチルで抽出し、有機層を10質量チオ硫酸ナトリウム水溶液、水で順次洗浄し、溶媒を留去した。得られた粗生成物をシリカゲルカラムで精製酢酸エチル/ヘキサン=1/10→1/6し、白色の固体を得た。1H-NMRCDCl3:3.87s,3H,7.35s,1H[合成例2]ポリチオフェン誘導体AおよびBの製造合成例1で得られたメチル2,5-ジブロモチオフェン-3-カルボキシレートと2,5-ジブロモチオフェン、2,2’-ビピリジル1.2当量、1,5-シクロオクタジエン1.0当量、およびビス1,5-シクロオクタジエンニッケル01.2当量を反応容器に投入し、窒素雰囲気下でN,N-ジメチルホルムアミドを加え、60°Cで4時間加熱した。反応終了後、反応液をセライトでろ過し、クロロホルムで残渣を洗浄した。ろ液を14質量アンモニア水、2M塩酸水溶液、水で洗浄し、有機層に無水硫酸ナトリウムを加えて乾燥し、溶媒を留去した。これをシリカゲルカラムで精製クロロホルム/メタノール=100/0→95/5で精製し、Mw=2700ポリチオフェン誘導体Aおよび1300ポリチオフェン誘導体Bの濃赤色固体を得た。MwGPC=2700ポリチオフェン誘導体Aおよび1300ポリチオフェン誘導体B[合成例3]ポリチオフェン誘導体Cの製造合成例2で得られたポリチオフェン誘導体A、N,N-ジメチルホルムアミドを反応容器に投入し、100°Cに昇温した。ここに、20質量水酸化ナトリウム水溶液12当量を滴下し、100°Cで2時間加熱した。反応終了後、2M塩酸水溶液を加えた後に、乾固した。得られた固体を水で洗浄し、ろ過して、濃赤色固体を得た。MwGPC=2700[合成例4]ポリチオフェン誘導体Dの製造合成例2で得られたポリチオフェン誘導体B、N,N-ジメチルホルムアミドを反応容器に投入し、65°Cに昇温した。ここに、20質量水酸化ナトリウム水溶液0.6当量を滴下し、65°Cで1.5時間加熱した。その後、20質量水酸化ナトリウム水溶液2.4当量を滴下し、65°Cで1.5時間加熱した。反応終了後、2M塩酸水溶液を加えた後に、乾固した。得られた固体を水で洗浄し、ろ過して、濃赤色固体を得た。MwGPC=1100[合成例5]ポリチオフェン誘導体Fの製造合成例2と同様の方法にて得られたMw=2300のポリチオフェン誘導体E、およびN,N-ジメチルホルムアミドを反応容器に投入し、50°Cに昇温した。ここに、20質量水酸化ナトリウム水溶液20当量を滴下し、50°Cで5時間加熱した。反応終了後、2M塩酸水溶液を加えた後に、乾固した。得られた固体を水で洗浄し、ろ過して、濃赤色固体を得た。MwGPC=2300[合成例6]ポリチオフェン誘導体Gの製造合成例2と同様の方法にて得られたMw=2300のポリチオフェン誘導体E、およびN,N-ジメチルホルムアミドを反応容器に投入し、50°Cに昇温した。ここに、20質量水酸化ナトリウム水溶液2当量を滴下し、50°Cで5時間加熱した。反応終了後、2M塩酸水溶液を加えた後に、乾固した。得られた固体を水で洗浄し、ろ過して、濃赤色固体を得た。MwGPC=2300[実施例1][1]光電変換電極の作製図3に示されるように、表面抵抗値10Ω/sqのFTOF:SnO2膜12付きガラス基板11サイズ:15mm×25mm上に、チタニアペーストTi-NanoxideT/S,SOLARONIXS社製をスクリーン印刷法により塗布し、120°Cで3分間乾燥させた後、500°Cで30分間焼成し、チタニア半導体層13を形成した。焼成後のチタニア半導体層13の膜厚を触針式膜厚計型番:ET4000A、株小阪研究所製で計測したところ、8μmであった。次に、合成例3で得られたポリチオフェン誘導体Cのジメチルスルホキシド溶液濃度:0.1mMに、上記焼成後の基板を浸漬し、ポリチオフェン誘導体C色素図示省略をチタニア半導体層13に吸着させ、光電変換電極10を作製した。[2]太陽電池セルの作製直径0.7mmの電解液注入孔を2つ有するFTO膜付きガラス基板15上に、Pt層14を成膜膜厚:1nmした対極20の周囲にエチレン-メタクリル酸共重合体アイオノマー樹脂膜ハイミラン、三井デュポンポリケミカル株製膜厚:30nmを配置し、上記で得られた光電変換電極10と貼り合わせた。その後、電解液注入孔から、0.5mol/LのN,N,N,N-テトラブチルアンモニウムアイオダイド、0.05mol/Lのヨウ素を含むアセトニトリル溶液からなる電解質30を注入し、色素増感太陽電池セル1を作製した。実施例1で得られた太陽電池セルについて、300~800nmの範囲でIPCEを計測した。得られたIPCEスペクトルを図4に示す。図4に示されるように、紫外から650nmにわたって光吸収に対応した領域でIPCEが得られていることがわかる。また、得られた太陽電池セルの電流電圧特性を測定した。その結果を表1に示す。表1に示されるように、測定時によってデータに多少のばらつきはあるものの、1.80の光電変換効率が得られていることがわかる。[実施例2]ポリチオフェン誘導体Cを、合成例4で得られたポリチオフェン誘導体Dに変更した以外は、実施例1と同様にして、光電変換電極および太陽電池セルを作製した。実施例2で得られた太陽電池セルについて、300~800nmの範囲でIPCEを計測した。得られたIPCEスペクトルを図5に示す。図5に示されるように、紫外から650nmにわたって光吸収に対応した領域でIPCEが得られていることがわかる。また、得られた太陽電池セルの電流電圧特性を測定した。その結果を表1に示す。表1に示されるように、1.95の光電変換効率が得られていることがわかる。[実施例3]チタニア半導体層13の膜厚を4μmに変更した以外は実施例2と同様にして、光電変換電極および太陽電池セルを作製した。実施例3で得られた太陽電池セルについて、300~800nmの範囲でIPCEを計測した。得られたIPCEスペクトルを図6に示す。図6に示されるように、紫外から650nmにわたって光吸収に対応した領域でIPCEが得られていることがわかる。また、得られた太陽電池セルの電流電圧特性を測定した。その結果を表2に示す。表2に示されるように、0.45の光電変換効率が得られていることがわかる。[実施例4]ポリチオフェン誘導体Dを溶解させる溶媒をクロロホルムに変更した以外は、実施例3と同様にして、光電変換電極および太陽電池セルを作製した。実施例4で得られた太陽電池セルについて、300~800nmの範囲でIPCEを計測した。得られたIPCEスペクトルを図7に示す。図7に示されるように、紫外から650nmにわたって光吸収に対応した領域でIPCEが得られていることがわかる。また、得られた太陽電池セルの電流電圧特性を測定した。その結果を表2に示す。表2に示されるように、1.09の光電変換効率が得られていることがわかる。[実施例5]ポリチオフェン誘導体Dを溶解させる溶媒をエタノールに変更した以外は、実施例3と同様にして、光電変換電極および太陽電池セルを作製した。実施例5で得られた太陽電池セルについて、300~1100nmの範囲でIPCEを計測した。得られたIPCEスペクトルを図8に示す。図8に示されるように、紫外から650nmにわたって光吸収に対応した領域でIPCEが得られていることがわかる。また、得られた太陽電池セルの電流電圧特性を測定した。その結果を表2に示す。表2に示されるように、0.79の光電変換効率が得られていることがわかる。[実施例6]ポリチオフェン誘導体Dを溶解させる溶媒をメタノールに変更した以外は、実施例1と同様にして、光電変換電極および太陽電池セルを作製した。実施例6で得られた太陽電池セルについて、300~800nmの範囲でIPCEを計測した。得られたIPCEスペクトルを図9に示す。図9に示されるように、紫外から650nmにわたって光吸収に対応した領域でIPCEが得られていることがわかる。また、得られた太陽電池セルの電流電圧特性を測定した。その結果を表2に示す。表2に示されるように、1.29の光電変換効率が得られていることがわかる。[実施例7]ポリチオフェン誘導体Dを溶解させる溶媒をメタノールに変更した以外は、実施例2と同様にして、光電変換電極および太陽電池セルを作製した。実施例7で得られた太陽電池セルについて、電流電圧特性を表3に示す。表3に示されるように、2.4の光電変換効率が得られていることがわかる。[実施例8]ポリチオフェン誘導体Dのメタノール溶液にポリチオフェン誘導体Dのカルボン酸に対して2当量のN,N,N,N-テトラn-ブチルアンモニウムヒドロキシドを添加した以外は、実施例7と同様にして、光電変換電極および太陽電池セルを作製した。実施例8で得られた太陽電池セルについて、電流電圧特性を表3に示す。表3に示されるように、3.3の光電変換効率が得られていることがわかる。[実施例9]実施例7と同様にして、光電変換電極および太陽電池セルを作製した。実施例9で得られた太陽電池セルについて、300~800nmの範囲でIPCEを計測した。得られたIPCEスペクトルを図10に示す。図10に示されるように、紫外から650nmにわたって光吸収に対応した領域でIPCEが得られていることがわかる。また、得られた太陽電池セルの電流電圧特性を測定した。その結果を表4に示す。表4に示されるように、2.3の光電変換効率が得られていることがわかる。[実施例10]電解質を0.5mol/LのN,N,N,N-テトラブチルアンモニウムアイオダイド、0.05mol/Lのヨウ素を含むアセトニトリル/メタノール=90/10vol/vol溶液に変更した以外は、実施例9と同様にして、光電変換電極および太陽電池セルを作製した。実施例10で得られた太陽電池セルについて、300~800nmの範囲でIPCEを計測した。得られたIPCEスペクトルを図11に示す。図11に示されるように、紫外から650nmにわたって光吸収に対応した領域でIPCEが得られていることがわかる。また、得られた太陽電池セルの電流電圧特性を測定した。その結果を表4に示す。表4に示されるように、2.7の光電変換効率が得られていることがわかる。[実施例11]ポリチオフェン誘導体Dを、合成例5で得られたポリチオフェン誘導体Fに変更した以外は、実施例7と同様にして、光電変換電極および太陽電池セルを作製した。実施例11で得られた太陽電池セルについて、300~800nmの範囲でIPCEを計測した。得られたIPCEスペクトルを図12に示す。図12に示されるように、紫外から650nmにわたって光吸収に対応した領域でIPCEが得られていることがわかる。[実施例12]ポリチオフェン誘導体Dを、合成例6で得られたポリチオフェン誘導体Gに変更した以外は、実施例7と同様にして、光電変換電極および太陽電池セルを作製した。実施例12で得られた太陽電池セルについて、300~800nmの範囲でIPCEを計測した。得られたIPCEスペクトルを図13に示す。図13に示されるように、紫外から650nmにわたって光吸収に対応した領域でIPCEが得られていることがわかる。また、実施例11および12で得られた太陽電池セルの電流電圧特性を測定した。その結果を図14に示す。図14の太線で示されたポリチオフェン誘導体Gを用いた実施例12の方が、開放電圧、短絡電流密度ともに高くなっており、光電変換効率が向上していることがわかる。"